(57)【要約】【課題】ゲル状態のめっき組成物が乾燥することを抑制できる構造体を提供する。【解決手段】めっき用シート１は、シート状の支持体１０と、支持体１０の上面１０Ａに積層されたゲル状態のめっき組成物２０と、めっき組成物２０の表面を被覆し、めっき組成物２０から剥離可能に設けられた保護膜３０とを有する。めっき組成物２０は、ゲル化剤と、無電解めっき反応で析出が可能な金属イオンと、溶媒とを有する。【選択図】図１
2015113494.tif 000002
【特許請求の範囲】
【請求項１】
シート状の支持体と、
前記支持体上に積層されたゲル状態のめっき組成物と、
前記めっき組成物の表面を被覆し、前記めっき組成物から剥離可能に設けられた保護膜と、を有し、
前記めっき組成物は、ゲル化剤と、無電解めっき反応で析出可能な金属イオンと、溶媒とを有することを特徴とする構造体。
【請求項２】
前記保護膜は、該保護膜と、前記支持体の上面とによって密閉された空間を形成するように、前記支持体の上面に接着され、
前記めっき組成物は、前記密閉された空間内に配置されていることを特徴とする請求項１に記載の構造体。
【請求項３】
前記保護膜は、前記めっき組成物と前記支持体との接着強度よりも弱い接着力で前記めっき組成物に接着されていることを特徴とする請求項１又は２に記載の構造体。
【請求項４】
前記めっき組成物は、
前記支持体の上面に積層されたゲル状態の第１めっき組成物と、
前記第１めっき組成物の上面に積層され、前記第１めっき組成物よりもゲル強度が低く設定されたゲル状態の第２めっき組成物と、を有することを特徴とする請求項１〜３のいずれか一項に記載の構造体。
【請求項５】
前記支持体は、第１支持体と、前記第１支持体の上面に積層され、前記第１支持体よりも硬度が低く設定された第２支持体と、を有し、
前記めっき組成物は、前記第２支持体の上面に積層されていることを特徴とする請求項１〜４のいずれか一項に記載の構造体。
【請求項６】
前記支持体の上面は粗化面である、又は前記支持体の上面は親水化されていることを特徴とする請求項１〜５のいずれか一項に記載の構造体。
【請求項７】
前記支持体の下面に、前記めっき組成物と前記保護膜とが形成されていることを特徴とする請求項１〜６のいずれか一項に記載の構造体。
【請求項８】
シート状の支持体を準備する工程と、
ゲル化剤と、無電解めっき反応で析出可能な金属イオンと、溶媒とを有する、ゾル状態のめっき組成物を準備する工程と、
前記支持体の上面に前記ゾル状態のめっき組成物を塗布する工程と、
前記ゾル状態のめっき組成物をゲル化する工程と、
前記ゲル化しためっき組成物の表面を被覆する保護膜を形成する工程と、
を有する構造体の製造方法。
【請求項９】
請求項１〜７のいずれか一項に記載の構造体を準備する工程と、
前記保護膜を前記めっき組成物から剥離する工程と、
前記保護膜が剥離された構造体を被めっき体に対して所定の圧力で加圧する工程と、
を有することを特徴とする無電解めっき方法。
【請求項１０】
請求項１〜７のいずれか一項に記載の構造体をロール状に巻いた巻回体を準備する工程と、
前記巻回体からシート状の前記構造体を引き出す工程と、
前記引き出した構造体から前記保護膜を剥離する工程と、
前記保護膜が剥離された構造体を被めっき体に対して所定の圧力で加圧する工程と、
前記加圧後の構造体をロール状に巻き取る工程と、
を有することを特徴とする無電解めっき方法。
【発明の詳細な説明】
【技術分野】
【０００１】
本発明は、めっき組成物を有する構造体、その構造体の製造方法及び無電解めっき方法に関するものである。
【背景技術】
【０００２】
従来、電気化学反応を行うための導電性組成物としては、ゲル状のめっき組成物が知られている（例えば、特許文献１，２参照）。すなわち、めっき溶液にゲル化剤を加えることにより、流動性がなく固体状のゲル状のめっき組成物を作製し、そのゲル状のめっき組成物を用いて被めっき体に金属膜を形成することが知られている。
【先行技術文献】
【特許文献】
【０００３】
【特許文献１】特開２００８−２６６７４０号公報
【特許文献２】特開２０１１−７４４６５号公報
【発明の概要】
【発明が解決しようとする課題】
【０００４】
ところで、ゲル状態のめっき組成物は、めっき液に比べれば乾燥しにくいものの、例えば加温した場合などには乾燥が促進されてしまう。被めっき体に接触されるめっき組成物の表面が乾燥すると、被めっき体との接触抵抗が大きくなるため、電気化学反応の妨げになるという問題がある。
【課題を解決するための手段】
【０００５】
本発明の一観点によれば、シート状の支持体と、前記支持体上に積層されたゲル状態のめっき組成物と、前記めっき組成物の表面を被覆し、前記めっき組成物から剥離可能に設けられた保護膜と、を有し、前記めっき組成物は、ゲル化剤と、無電解めっき反応で析出可能な金属イオンと、溶媒とを有する。
【発明の効果】
【０００６】
本発明の一観点によれば、ゲル状態のめっき組成物が乾燥することを抑制できるという効果を奏する。
【図面の簡単な説明】
【０００７】
【図１】（ａ）は、第１実施形態のめっき用シートを示す概略断面図、（ｂ）は、（ａ）に示しためっき用シートの一部を拡大した拡大断面図。
【図２】（ａ）、（ｂ）は、第１実施形態のめっき用シートの製造方法を示す概略断面図。
【図３】（ａ）〜（ｃ）は、第１実施形態のめっき用シートの製造方法を示す概略断面図。
【図４】（ａ）〜（ｃ）は、第１実施形態のめっき用シートを利用した無電解めっき方法の一例を示す概略断面図。
【図５】（ａ）〜（ｃ）は、変形例のめっき用シートの製造方法を示す概略断面図。
【図６】（ａ）は、変形例のめっき用シートを示す概略断面図、（ｂ），（ｃ）は、変形例のめっき用シートの一部を拡大した拡大断面図。
【図７】変形例のめっき用シートを利用した無電解めっき方法の一例を示す説明図。
【図８】変形例のめっき用シートを利用した無電解めっき方法の一例を示す説明図。
【図９】変形例のめっき用シートを利用した無電解めっき方法の一例を示す説明図。
【図１０】変形例のめっき用シートを利用した無電解めっき方法の一例を示す説明図。
【図１１】変形例のめっき用シートを利用した無電解めっき方法の一例を示す説明図。
【図１２】変形例のめっき用シートを利用した無電解めっき方法の一例を示す説明図。
【図１３】変形例のめっき用シートを利用した無電解めっき方法の一例を示す説明図。
【図１４】変形例のめっき用シートを利用した無電解めっき方法の一例を示す説明図。
【図１５】第２実施形態のめっき用シートを示す概略断面図。
【図１６】（ａ）〜（ｃ）は、第２実施形態のめっき用シートの製造方法を示す概略断面図。
【図１７】（ａ）〜（ｃ）は、第１実施形態のめっき用シートを利用した無電解めっき方法の一例を示す概略断面図。
【図１８】第３実施形態のめっき用シートを示す概略断面図。
【図１９】（ａ）、（ｂ）は、変形例のめっき用シートを示す説明図。
【図２０】変形例のめっき用シートを示す概略断面図。
【図２１】変形例のめっき用シートを示す概略断面図。
【図２２】変形例のめっき用シートを示す概略平面図。
【図２３】変形例のめっき用シートを示す概略断面図。
【発明を実施するための形態】
【０００８】
以下、添付図面を参照して各実施形態を説明する。なお、添付図面は、特徴を分かりやすくするために便宜上特徴となる部分を拡大して示している場合があり、各構成要素の寸法比率などが実際と同じであるとは限らない。また、断面図では、各部材の断面構造を分かりやすくするために、一部の部材のハッチングを省略している。
【０００９】
（第１実施形態）
以下、図１〜図４に従って第１実施形態を説明する。
図１（ａ）に示すように、めっき用シート１は、支持体１０と、支持体１０上に積層されたゲル状態のめっき組成物２０と、めっき組成物２０の表面を保護する保護膜３０とを有している。
【００１０】
支持体１０は、例えばシート状に形成されている。支持体１０としては、例えば、樹脂フィルム、樹脂ネット、織布、不織布などを用いることができる。支持体１０の材料としては、ＰＥＴ（ポリエチレンテレフタレート）等のポリエステル、ポリエチレン（ＰＥ）、ポリ塩化ビニル（ＰＶＣ）等のポリオレフィン、ポリプロピレン（ＰＰ）、ポリカーボネート（ＰＣ）、ポリイミド（ＰＩ）、ポリアミド（ＰＡ）等を用いることができる。また、支持体１０としては、例えば、金属板を用いることもできる。金属板の材料としては、例えば、不動態化されたものや、ゲル状態のめっき組成物２０と置換反応しない材料等を適宜選択して用いることができる。また、支持体１０としては、ガラス板やセラミック板等を用いることもできる。この場合には、めっき用シート１に高い剛性を持たせることができる。支持体１０の平面形状は、例えば略矩形状に形成されている。支持体１０の厚さは、例えば１０〜５０００μｍ程度とすることができる。
【００１１】
支持体１０の上面１０Ａは、例えば、表面改質されている。例えば、支持体１０の上面１０Ａは、粗化又は親水化されている。支持体１０の上面１０Ａが粗化されている場合には、図１（ｂ）に示すように、支持体１０の上面１０Ａが粗化面となる。
【００１２】
図１（ａ）に示すように、めっき組成物２０は、支持体１０の上面１０Ａに積層されている。例えば、めっき組成物２０は、支持体１０の上面１０Ａに強固に接着されている。めっき組成物２０は、無電解めっき反応で析出可能な金属イオンを含有しているゲル状態のめっき用組成物である。ここで、ゲル状態とは流動性を有しない状態を意味する。換言すると、ゲル状態とは、分散質のネットワークにより高い粘性を持ち流動性を失い、系全体としては固体状態になったものである。すなわち、上記めっき組成物２０は、従来のめっき液と同様の機能を有する液体を流動性がない固体状としたものである。めっき組成物２０の平面形状は、例えば略矩形状に形成されている。めっき組成物２０の厚さは、例えば５〜１０００μｍ程度とすることができる。
【００１３】
めっき組成物２０は、ゲル化剤と金属イオンと溶媒とを有している。ゲル化剤は、当該めっき組成物２０をゲル状とし保形性を維持させる点、保水性を維持させる点、粘弾性を生じさせる点から含有するものである。ゲル化剤としては、例えば、寒天、ゼラチン、キサンタンガム、カラギナン、ローストビーンガム（ＬＢＧ）、グアーガム、ジェランガム、セルロース、カルボキシメチルセルロース、ペクチン、アルギン酸、グルコマンナン、ポリビニルアルコール、ポリエチレングリコール、ポリアクリロニトリル、ポリアクリル酸塩、ポリメタクリル酸、ポリアクリルアミド系から選択される少なくとも１種（つまり、単独）又は２種以上の混合物を用いることができる。
【００１４】
ゲル化剤の含有量は、めっき法やゲル化剤の種類により変動するものであるが、ゲル強度が例えば１００〜４０００ｇ／ｃｍ２程度の範囲で調整することが好ましい。例えば、めっき組成物２０が無電解銅めっき用のめっき組成物である場合には、ゲル化剤の含有量は、組成物全量に対して、０．５〜５重量％（５ｇ／Ｌ〜５０ｇ／Ｌ）の範囲で用いることができる。ここで、本明細書における「ゲル強度」は、ゲル表面１ｃｍ２あたり約２０秒間耐える最大重量（ｇ）のことである。
【００１５】
また、無電解めっき反応で析出が可能な金属イオンとは、公知の無電解めっきに用いられている金属イオンを用いることができる。例えば、上記金属イオンの例としては、銅、ニッケル、金、錫、銀、パラジウムなどのイオンを挙げることができる。
【００１６】
溶媒としては、金属化合物を溶解し金属イオンとすることが可能な非プロトン性有機溶媒、例えば、エーテル、テトラヒドロフラン、トルエン等を用いることもできるが、汎用性から水を用いることが好ましい。
【００１７】
めっき組成物２０は、例えば、公知の無電解めっき液が有する錯化剤や還元剤を含有していてもよい。
めっき組成物２０は、例えば、ゲル強度を高めるために硬さ調整剤を含有していてもよい。硬さ調整剤としては、例えば、カリウム塩、カルシウム塩、マグネシウム塩、セシウム塩、糖類などの少なくとも１種を用いることができる。具体的には、硬さ調整剤としては、例えば、塩化カリウムや硫酸カリウムなどのカリウム塩、塩化カルシウムや乳酸カルシウムなどのカルシウム塩、塩化マグネシウムなどのマグネシウム塩、塩化セシウムなどのセシウム塩、ショ糖などの糖類などの少なくとも１種を用いることができる。上述した硬さ調整剤の中でも、硬さ調整範囲の広さの点から、塩化カリウム、乳酸カルシウム、硫酸カリウムが好ましい。なお、硬さ調整剤の含有量は、組成物全量に対して、例えば０．００１〜１．０重量％（０．０１ｇ／Ｌ〜１０ｇ／Ｌ）の範囲で用いることができる。
【００１８】
めっき組成物２０は、例えば、安定性の向上、めっき外観やつき回り性の調整を目的として、アニオン系、カチオン系、ノニオン系界面活性剤や有機添加剤を含有していてもよい。
【００１９】
めっき組成物２０は、目的に応じて、添加剤や安定化剤等を含有していてもよい。添加剤及び安定化剤の例としては、ポリエチレングリコール、ポリオキシエチレンアルキルエーテル、ポリオキシエチレンオクチルフェニルエーテルなどが挙げられる。添加剤及び安定化剤の含有量は、めっき法、ゲル化剤等により変動するが、組成物全量に対して、例えば０．００１〜１．０重量％（０．０１ｇ／Ｌ〜１０ｇ／Ｌ）の範囲で用いることができる。
【００２０】
以上説明しためっき組成物２０のゲル強度は、例えば、温度２０〜７０℃において１００〜４０００ｇ／ｃｍ２に設定することが好ましい。なお、ゲル強度が１００ｇ／ｃｍ２未満になると、保形性を維持することが難しくなり、作業性が煩雑になる一方、ゲル強度が４０００ｇ／ｃｍ２を超えるものは作製そのものが困難となる。そのため、めっき組成物２０のゲル強度は１００〜４０００ｇ／ｃｍ２の範囲に設定することが好ましい。
【００２１】
保護膜３０は、めっき組成物２０の表面（ここでは、上面２０Ａ）全面を被覆するように形成されている。保護膜３０は、例えばシート状に形成されている。保護膜３０は、めっき組成物２０の表面の乾燥を抑制する機能と、めっき組成物２０の表面が損傷することを抑制する機能とを有している。このような保護膜３０としては、例えばＰＥＴフィルム、ＰＩフィルムやＰＥＮ（ポリエチレンナフタレート）フィルム等を用いることができる。保護膜３０の平面形状は、例えば略矩形状に形成されている。保護膜３０の厚さは、例えば１０〜３００μｍ程度とすることができる。
【００２２】
保護膜３０は、めっき組成物２０に対して剥離可能な状態で接着されている。その一方で、めっき組成物２０と支持体１０とは、保護膜３０とめっき組成物２０との接着力よりも強固に接着されている。換言すると、保護膜３０は、めっき組成物２０と支持体１０との接着強度よりも弱い接着力でめっき組成物２０に接着されている。このような保護膜３０は、例えば、めっき組成物２０と接着される面（ここでは、下面）が、支持体１０の上面１０Ａよりも凹凸が少ない平滑面（低粗度面）になっている。また、保護膜３０の下面に撥水性を持たせるようにしてもよい。例えば、保護膜３０の下面に離型処理を施すようにしてもよい。この場合の離型剤としては、シリコーン系離型剤やフッ素系離型剤を用いることができる。なお、このような保護膜３０は、めっき処理時にめっき組成物２０から剥離される。
【００２３】
次に、めっき用シート１の製造方法について説明する。
図２（ａ）に示す工程では、まず、シート状の支持体１０を準備する。続いて、支持体１０の上面１０Ａに対して、その上面１０Ａの表面特性を改質する表面改質処理を施す。表面改質処理としては、例えば、支持体１０の上面１０Ａを粗面化する粗化処理や、支持体１０の上面１０Ａの濡れ性を向上させる親水化処理などが挙げられる。支持体１０の上面１０Ａに対して粗化処理を施した場合には、図２（ｂ）に示すように、支持体１０の上面１０Ａが粗化面となる。粗化処理としては、例えば、クロム酸硫酸エッチング、過マンガン酸エッチング、酸アルカリエッチング、サンドブラスト、プラズマエッチング等を用いることができる。また、親水化処理としては、例えば、プラズマ処理、ＵＶ処理、コロナ処理、アルカリ処理、親水性官能基付与処理等を用いることができる。なお、このような表面改質処理は、支持体１０と、後工程で支持体１０の上面１０Ａに積層されるめっき組成物２０との密着性を向上させるために行われる。
【００２４】
次いで、図３（ａ）に示す工程では、ゾル状態のめっき組成物２０Ｓを準備する。ここで、ゾル状態とは流動性を有する状態を意味する。例えば、ゲル化剤を分散した無電解めっき液を２０〜９０℃程度の温度で溶解してゾル状態とする（ゾル化する）ことにより、上記めっき組成物２０Ｓを準備する。また、めっき組成物２０が室温（２０〜３０℃程度）においてゾル状態であり、室温未満の温度においてゲル状態となる場合には、ゲル状態のめっき組成物２０を室温に放置することによりゾル化することができる。あるいは、めっき組成物２０が圧力を印加することでゾル状態となるめっき組成物であれば、めっき組成物２０に圧力を印加することにより上記ゲル化を行うことができる。さらに、めっき組成物２０が、剪断応力を印加することでゾル状態となる、いわゆるチクソトロピー性を有する場合には、めっき組成物２０に剪断応力を印加することにより上記ゲル化を行うことができる。このように、ゲル状態のめっき組成物２０を構成する分子等の結合を断ち切ることにより上記ゾル化を行うことができる。このため、ゾル状態のめっき組成物２０Ｓの組成は、ゲル状態のめっき組成物２０の組成と同一に設定することができる。なお、上記ゾル化は、室温放置、圧力の印加及び剪断応力の印加の中から選択された２以上の方法を組み合わせて行ってもよい。
【００２５】
続いて、上記ゾル状態のめっき組成物２０Ｓを支持体１０の上面１０Ａに塗布し、ゾル状態のめっき組成物２０Ｓをゲル化する。これにより、図３（ｂ）に示すように、支持体１０の上面１０Ａに、ゲル状態のめっき組成物２０が形成される。支持体１０の上面１０Ａに対するゾル状態のめっき組成物２０Ｓの塗布は、例えば、スピンコート法、ドクターブレード法、ロールコート法、浸漬法などを用いて行うことができる。なお、浸漬法によりめっき組成物２０Ｓの塗布を行う場合には、支持体１０の下面へのめっき組成物２０の付着を抑制するために、例えば、支持体１０の下面に対して撥水処理を施すようにしてもよい。また、ゾル状態のめっき組成物２０Ｓのゲル化は、例えば、室温に放置してゾル化しためっき組成物２０Ｓを室温未満の温度で冷却することにより行うことができる。
【００２６】
次いで、図３（ｃ）に示す工程では、シート状の保護膜３０を、ゲル状態のめっき組成物２０の表面（ここでは、上面２０Ａ）全面を被覆するように、そのめっき組成物２０の上面２０Ａに貼り付ける。これにより、シート状の支持体１０の上面１０Ａに、ゲル状態のめっき組成物２０と、シート状の保護膜３０とが順に積層された構造を有するめっき用シート１が製造される。
【００２７】
次に、めっき用シート１を用いた無電解めっき方法の一例について説明する。ここでは、置換Ｓｎめっきを例に挙げて説明する。
図４（ａ）に示す工程では、まず、めっき用シート１と、複数の配線基板４０とを準備する。めっき用シート１のめっき組成物２０は、金属イオンとして錫イオンを含んでいる。また、各配線基板４０は、例えば、配線パターン４１を有し、その配線パターン４１の表面（ここでは、下面）がパッドＰ１としてソルダレジスト層等の絶縁層から露出された構造を有している。なお、配線パターン４１の材料としては、例えば銅や銅合金を用いることができる。
【００２８】
図４（ｂ）に示す工程では、保護膜３０をめっき組成物２０から剥離する。例えば、保護膜３０をめっき組成物２０から機械的に剥離する。このとき、めっき組成物２０と保護膜３０との接着力が、めっき組成物２０と支持体１０との接着力に比べて弱い状態であるため、保護膜３０側にめっき組成物２０が貼り付くことなく、保護膜３０をめっき組成物２０から容易に剥離することができる。このため、保護膜３０の剥離に起因してめっき組成物２０の上面２０Ａに凹凸が形成されることが抑制される。
【００２９】
続いて、配線基板４０を、パッドＰ１をめっき組成物２０の上面２０Ａに向けた状態でめっき用シート１に接合する。これにより、パッドＰ１がめっき組成物２０に接合される。なお、保護膜３０を剥離した後に直ちに配線基板４０をめっき用シート１に接合することにより、めっき組成物２０の上面２０Ａの乾燥を好適に抑制することができる。
【００３０】
次いで、所定の温度（例えば、室温〜７０℃程度）の環境下において、めっき用シート１を配線基板４０に対して所定の圧力（５０〜１００００Ｐａ程度）で加圧する。この加圧処理により、めっき組成物２０と接するパッドＰ１上で無電解めっき反応である金属イオンの析出反応が進行し、めっき組成物２０が有していた金属イオン（ここでは、錫イオン）が金属膜（無電解めっき膜）として析出する。これによって、図４（ｃ）に示すように、パッドＰ１上に、錫からなる金属膜４２（置換Ｓｎめっき膜）が成膜される。なお、上記加圧処理の処理時間は、例えば１〜６０分程度とすることができる。
【００３１】
例えば、圧力を１００Ｐａ、処理時間を５分、温度を２５℃とした条件で上記加圧処理を実施して置換Ｓｎめっき膜を成膜すると、約０．２μｍの膜厚の金属膜４２を得ることができる。また、例えば、圧力を１００Ｐａ、処理時間を１０分、温度を７０℃とした条件で上記加圧処理を実施して置換Ｓｎめっき膜を成膜すると、約１．２μｍの膜厚の金属膜４２を得ることができる。
【００３２】
なお、パッドＰ１上のめっき膜を厚く形成する場合には、上述した置換Ｓｎめっき（めっき用シート１を用いた無電解めっき）を行ってパッドＰ１上に金属膜４２（置換めっき膜）を成膜した後に、還元Ｓｎめっきを行うようにしてもよい。
【００３３】
図４（ｃ）に示す工程では、上記金属膜４２を形成した後に、図４（ｂ）に示しためっき用シート１（支持体１０及びめっき組成物２０）を配線基板４０から剥離する。このとき、ゲル状態のめっき組成物２０が支持体１０に対して強固に接着されているため、支持体１０を配線基板４０から剥離することにより、配線基板４０からめっき組成物２０を好適に剥離することができる。すなわち、配線基板４０の下面にめっき組成物２０の一部が剥離されずに残存してしまうことを好適に抑制することができる。
【００３４】
以上説明した本実施形態によれば、以下の作用効果を奏することができる。
（１）めっき組成物２０の上面２０Ａ全面を保護膜３０により被覆するようにした。これにより、めっき組成物２０の表面が外気に触れることを抑制することができるため、めっき組成物２０が乾燥することを抑制することができる。したがって、めっき組成物２０の表面の乾燥に起因する問題点（例えば、めっき組成物２０と被めっき体（例えば、パッドＰ１）との接触抵抗が大きくなるという問題）が発生することを好適に抑制することができる。
【００３５】
（２）ゲル状態のめっき組成物２０を、そのめっき組成物２０よりも剛性の高い支持体１０上に形成するようにした。このため、ゲル状態のめっき組成物を単独で使用する場合に比べて、ゲル状態のめっき組成物２０（めっき用シート１）の作業性を向上させることができる。すなわち、めっき組成物２０が支持体１０によって支持されているため、ゲル状態のめっき組成物を単独で使用する場合に比べて、被めっき体（パッドＰ１）に対してゲル状態のめっき組成物２０を容易に接触させることができる。これにより、ゲル状態のめっき組成物を単独で使用する場合に比べて、量産性を向上させることができる。
【００３６】
（３）ゲル状態のめっき組成物２０を、支持体１０に対して強固に接着させるようにした。このため、無電解めっき処理（加圧処理）後に、支持体１０を配線基板４０から剥離することにより、その支持体１０に接着されためっき組成物２０も一緒に配線基板４０から剥離することができる。これにより、単独で使用したゲル状態のめっき組成物を配線基板４０から剥離する場合に比べて、配線基板４０側にめっき組成物が残存することを抑制することができる。換言すると、配線基板４０から剥離する際のめっき組成物２０の上面２０Ａ（配線基板４０と接触していた面）の損傷を抑制することができる。このため、めっき用シート１を繰り返して使用することも可能となる。
【００３７】
（４）支持体１０の上面１０Ａに表面改質処理（粗化処理又は親水化処理）を施し、その上面１０Ａにめっき組成物２０を形成するようにした。これにより、支持体１０の上面１０Ａに対して表面改質処理を施さない場合と比べて、支持体１０とめっき組成物２０との密着力（接着力）を向上させることができる。
【００３８】
（５）保護膜３０を、めっき組成物２０と支持体１０との接着強度よりも弱い接着力でめっき組成物２０に接着させるようにした。これにより、めっき組成物２０から保護膜３０を剥離する際に、保護膜３０側にめっき組成物２０が貼り付くことを抑制することができる。このため、保護膜３０の剥離に起因してめっき組成物２０の上面２０Ａに凹凸が形成されることを好適に抑制することができる。
【００３９】
なお、上記第１実施形態は、これを適宜変更した以下の態様にて実施することもできる。
・上記第１実施形態では、スピンコート法、ドクターブレード法、ロールコート法や浸漬法によりゾル状態のめっき組成物２０Ｓを支持体１０の上面１０Ａに塗布し、そのゾル状態のめっき組成物２０Ｓをゲル化してゲル状態のめっき組成物２０を形成するようにした。しかし、ゲル状態のめっき組成物２０の形成方法はこれに限定されない。例えば、加熱プレス法によりゲル状態のめっき組成物２０を支持体１０の上面１０Ａに形成するようにしてもよい。以下に、その製造方法について簡単に説明する。
【００４０】
図５（ａ）に示す工程では、例えば、支持体１０の上面１０Ａの中央部付近に、ゾル状態のめっき組成物２０Ｓを山状に盛り上がるように形成する。
続いて、図５（ｂ）に示す工程では、下側のプレス熱盤６１と上側のプレス熱盤６２との間に、図５（ａ）に示した構造体と保護膜３０とを配置し、真空プレス等により上下両面から加熱・加圧（加熱プレス）する。すると、ゾル状態のめっき組成物２０Ｓは、支持体１０の上面１０Ａ及び保護膜３０の下面３０Ｂによって両面から押圧されて平面方向に広がる。このようにして、ゾル状態のめっき組成物２０Ｓが、支持体１０の上面１０Ａ上に全体的に広がるように、支持体１０と保護膜３０との間に形成される。
【００４１】
次いで、ゾル状態のめっき組成物２０Ｓを、上記第１実施形態と同様の方法によりゲル化する。これにより、図５（ｃ）に示すように、シート状の支持体１０上に、ゲル状態のめっき組成物２０と、シート状の保護膜３０とが順に積層された構造を有するめっき用シート１を製造することができる。
【００４２】
・上記第１実施形態では、めっき用シート１を平面状に形成するようにしたが、これに限らず、例えばめっき用シート１を曲線状や管状に形成するようにしてもよい。
例えば図６（ａ）及び図６（ｂ）に示すように、上記第１実施形態におけるめっき用シート１をロール状に巻いた巻回体２としてもよい。この巻回体２を利用した無電解めっき方法の一例について説明する。ここでは、ロール・ツー・ロール製法を利用した無電解めっき法を例に挙げて説明する。なお、図７は、配線基板４０のパッドＰ１に無電解めっき膜を形成するための装置を示している。
【００４３】
図７に示すように、配線基板４０は、パッドＰ１を上側に向けた状態で、搬送装置７０（例えば、ベルトコンベア）により搬送方向に順次搬送される。
巻回体２は、上述したように、上記めっき用シート１をロール状に巻いたものである。剥離用ローラ７１は、巻回体２から引き出されて図中矢印で示すように搬送されてくるめっき用シート１から保護膜３０を剥離する。案内ローラ７２は、剥離用ローラ７１で剥離された保護膜３０を巻取りリール７３に案内する。巻取りリール７３は、案内ローラ７２を介して送られてきた保護膜３０をロール状に巻き取る。なお、上記剥離用ローラ７１により保護膜３０が剥離された後のめっき用シート１は、めっき組成物２０を下側に向けた状態でプレス装置７４に送られる。
【００４４】
プレス装置７４は、平板状のプレス装置である。プレス装置７４は、搬送装置７０の上方に設けられ、搬送装置７０により搬送されてくる配線基板４０と対向する位置に設けられている。プレス装置７４は、保護膜３０が剥離されて送られてきためっき用シート１に対して加圧処理を施す。すなわち、プレス装置７４は、めっき用シート１を配線基板４０（パッドＰ１）に向けて所定の圧力（５０〜１００００Ｐａ程度）で所定時間（１〜６０分程度）だけ加圧する。例えば、上記第１実施形態と同様に、パッドＰ１上に置換Ｓｎめっき膜を形成する場合には、圧力を１００Ｐａ、処理時間を５分、温度を２５℃とした条件で上記加圧を行えば、約０．２μｍの置換Ｓｎめっき膜をパッドＰ１上に成膜することができる。
【００４５】
上記加圧処理が施された後のめっき用シート１は、巻取りリール７６によりロール状に巻き取られる。
・図８に示すように、上記変形例の無電解めっき方法において、図７に示した平板状のプレス装置７４の代わりに、ロールプレス装置７５を用いるようにしてもよい。この場合には、ロールプレス装置７５により、保護膜３０が剥離された後のめっき用シート１を配線基板４０側にロールプレスする。これにより、めっき用シート１に対して均一に加圧することができ、めっき組成物２０とパッドＰ１との間に気泡が生じることを好適に抑制することができる。このため、配線基板４０のパッドＰ１上に成膜される置換Ｓｎめっき膜の形成不良を抑制することができる。
【００４６】
・図９に示すように、上記変形例の無電解めっき方法において、図８に示したロールプレス装置７５と、図７に示した平板状のプレス装置７４とを併用するようにしてもよい。
・図７〜図９に示した変形例の無電解めっき方法において、無電解めっき処理（加圧処理）が施された後のめっき用シート１に保護膜３０を貼り付け、保護膜３０を貼り付けた状態のめっき用シート１を巻取りリール７６で巻き取るようにしてもよい。このように巻取りリール７６で巻き取っためっき用シート１を上記巻回体２として再度利用することにより、めっき用シート１を繰り返して使用することができる。
【００４７】
次に、図１０に従って保護膜３０を貼り付ける方法の一例を説明する。
巻回体３は、保護膜３０をロール状に巻いたものである。この巻回体３は、巻取りリール７３で巻き取られた保護膜３０であってもよいし、巻取りリール７３で巻き取られた保護膜３０とは別の保護膜３０をロール状に巻いたものであってもよい。案内ローラ７７は、巻回体３から引き出されて図中矢印で示すように搬送されてくる保護膜３０を圧着ローラ７８に案内する。圧着ローラ７８は、案内ローラ７７により案内されてきた保護膜３０を、無電解めっき処理（加圧処理）が施された後のめっき用シート１のめっき組成物２０の表面に貼り付ける。このように、無電解めっき処理後、直ちにめっき組成物２０の表面に保護膜３０を貼り付けることにより、めっき組成物２０の乾燥を好適に抑制することができる。そして、保護膜３０の貼り付けられためっき用シート１は、巻取りリール７６によりロール状に巻き取られる。
【００４８】
次に、図１１に従って保護膜３０を貼り付ける方法の他の例を説明する。
剥離用ローラ７１は、巻回体２から引き出されて図中矢印で示すように搬送されてくるめっき用シート１から保護膜３０を剥離する。案内ローラ７２Ａ，７２Ｂ，７２Ｃ，７２Ｄ，７２Ｅ，７２Ｆは、剥離用ローラ７１で剥離された保護膜３０を圧着ローラ７８に案内する。圧着ローラ７８は、案内ローラ７２Ａ〜７２Ｆにより案内されてきた保護膜３０（つまり、剥離用ローラ７１で剥離された保護膜３０）を、無電解めっき処理が施された後のめっき用シート１のめっき組成物２０の表面に貼り付ける。そして、保護膜３０の貼り付けられためっき用シート１は、巻取りリール７６によりロール状に巻き取られる。
【００４９】
・図７〜図１１に示した変形例の無電解めっき方法において、プレス装置７４及びロールプレス装置７５による加圧処理（無電解めっき処理）を例えば５０〜７０℃程度に加温した状態で行うようにしてもよい。この場合の無電解めっき方法の一例を以下に説明する。
【００５０】
例えば図１２に示すように、搬送装置７０の下にヒータ７９を設け、そのヒータ７９により搬送装置７０を加温することにより、加温状態の環境下で無電解めっき処理を施すことができる。
【００５１】
また、図１３に示すように、プレス装置７４にヒータ８０を設け、そのヒータ８０によりプレス装置７４を加温することにより、加温状態の環境下で無電解めっき処理を施すことができる。なお、図示は省略するが、ロールプレス装置７５にヒータ８０を設けるようにしてもよい。
【００５２】
また、図１４に示すように、５０〜７０℃程度に加温した加温領域８１内でプレス装置７４による加圧処理（無電解めっき処理）を行うようにしてもよい。なお、図示は省略するが、加温領域８１内でロールプレス装置７５による加圧処理を行うようにしてもよい。
【００５３】
ところで、ゲル状態のめっき組成物２０はめっき液に比べて乾燥しにくいものの、加温した場合には乾燥が促進される。そこで、上述のように加温状態の環境下で無電解めっき処理を施す際には、めっき組成物２０の乾燥を抑制するための手段を併用することが好ましい。乾燥を抑制するための手段としては、例えば、上記加温領域８１内を高湿度状態の雰囲気に保持するための手段などを用いることができる。
【００５４】
また、上記加温状態の環境下における無電解めっき処理を施した後には、配線基板４０の余熱によってめっき表面が乾燥する前に配線基板４０に対して洗浄処理を施すことが好ましい。
【００５５】
・図６（ａ）及び図６（ｂ）に示した変形例において、巻回体２から保護膜３０を省略するようにしてもよい。支持体１０とめっき組成物２０とを有するめっき用シート１をロール状に巻いた場合には、図６（ｃ）に示すように、めっき組成物２０の両面が支持体１０によって被覆されることになるため、保護膜３０を省略しても、めっき組成物２０の乾燥を好適に抑制することができる。
【００５６】
（第２実施形態）
以下、図１５及び図１６に従って第２実施形態を説明する。この実施形態のめっき用シート１Ａは、支持体１０と保護膜３０との間にゲル組成物２１とめっき組成物２０とが配置された点が上記第１実施形態と異なっている。以下、第１実施形態との相違点を中心に説明する。なお、先の図１〜図９に示した部材と同一の部材にはそれぞれ同一の符号を付して示し、それら各要素についての詳細な説明は省略する。
【００５７】
図１５に示すように、めっき用シート１Ａは、支持体１０と、支持体１０上に積層されたゲル状態のゲル組成物２１と、ゲル組成物２１上に積層されたゲル状態のめっき組成物２０と、めっき組成物２０の表面を保護する保護膜３０とを有している。
【００５８】
ゲル組成物２１は、支持体１０の上面１０Ａに積層されている。ゲル組成物２１としては、ゲル状態の組成物であれば特に限定されず、例えば、めっき組成物２０と同様のめっき組成物を用いてもよいし、めっき組成物とは異なるゲル状態の組成物を用いてもよい。本例では、ゲル組成物２１として、めっき組成物２０と同様に、無電解めっき反応で析出可能な金属イオンを含有しているゲル状態のめっき用組成物を用いる。以下の説明では、便宜上、ゲル組成物２１を「めっき組成物２１」とも称する。
【００５９】
めっき組成物２１は、上記めっき組成物２０と同様のゲル化剤と金属イオンと溶媒とを有している。めっき組成物２１のゲル強度は、例えば、温度２０〜７０℃において１００〜４０００ｇ／ｃｍ２の範囲に設定することが好ましい。但し、めっき組成物２１のゲル強度とめっき組成物２０のゲル強度とは異なる強度に設定されている。例えば、めっき組成物２１のゲル強度は、めっき組成物２０のゲル強度よりも高く設定されている。例えば、めっき組成物２１のゲル強度が温度２０〜７０℃において８００〜４０００ｇ／ｃｍ２の範囲に設定され、めっき組成物２０のゲル強度が温度２０〜７０℃において１００〜８００ｇ／ｃｍ２の範囲に設定される。換言すると、めっき組成物２０は、めっき組成物２１よりも硬度が低く、めっき組成物２１よりも変形しやすい。なお、めっき組成物２１は、例えば、めっき組成物２０と同様に、公知の無電解めっき液が有する錯化剤、還元剤、添加剤、安定化剤、ゲル強度を高めるための硬さ調整剤等を含有していてもよい。
【００６０】
めっき組成物２０は、めっき組成物２１の上面２１Ａ上に積層されている。めっき組成物２０は、めっき組成物２１の上面２１Ａ全面を被覆するように形成されている。
次に、上記めっき用シート１Ａの製造方法について説明する。
【００６１】
図１６（ａ）に示す工程では、例えば、先の図２（ａ）〜図３（ｂ）に示した工程と同様の製造方法により、支持体１０の上面１０Ａに、ゲル状態のめっき組成物２１を形成する。すなわち、支持体１０の上面１０Ａに、ゲル強度（硬度）の高いめっき組成物２１を形成する。
【００６２】
続いて、図１６（ｂ）に示す工程では、ゲル強度の高いめっき組成物２１の上面２１Ａにゾル状態のめっき組成物２０を塗布し、ゾル状態のめっき組成物２０をゲル化する。これにより、めっき組成物２１の上面２１Ａに、めっき組成物２１よりもゲル強度が低く設定された、ゲル状態のめっき組成物２０が形成される。ゾル状態のめっき組成物２０の塗布は、例えば、スピンコート法、ドクターブレード法、ロールコート法、浸漬法、加熱プレス法などを用いて行うことができる。また、ゾル状態のめっき組成物２０のゲル化は、例えば、室温に放置してゾル化しためっき組成物２０を室温未満の温度で冷却することにより行うことができる。
【００６３】
次いで、図１６（ｃ）に示す工程では、シート状の保護膜３０を、ゲル状態のめっき組成物２０の表面（ここでは、上面２０Ａ）全面を被覆するように、その上面２０Ａに貼り付ける。これにより、シート状の支持体１０の上面１０Ａに、ゲル状態のめっき組成物２１と、ゲル状態のめっき組成物２０と、シート状の保護膜３０とが順に積層された構造を有するめっき用シート１Ａが製造される。
【００６４】
次に、めっき用シート１Ａを用いた無電解めっき方法の一例について説明する。ここでは、置換Ｓｎめっきを例に挙げて説明する。
図１７（ａ）に示す工程では、まず、めっき用シート１Ａと、配線基板５０とを準備する。めっき用シート１Ａのめっき組成物２０は、金属イオンとして錫イオンを含んでいる。なお、本例のめっき組成物２１は、めっき組成物２０と同様に、金属イオンとして錫イオンを含んでいる。配線基板５０は、例えば、基板５１と、基板５１の上面に積層されたソルダレジスト層５２と、ソルダレジスト層５２の開口部５２Ｘに露出した配線パターン５３とを有している。本例では、配線パターン５３の上面５３Ａは、ソルダレジスト層５２の上面５２Ａよりも低い位置に形成されている。このような配線パターン５３の上面５３Ａに無電解めっき膜（置換Ｓｎめっき膜）を形成する方法を以下に説明する。
【００６５】
なお、上記配線パターン５３の材料としては、例えば銅や銅合金を用いることができる。また、上記ソルダレジスト層５２の材料としては、例えば、エポキシ系又はアクリル系の絶縁性樹脂を用いることができる。
【００６６】
次に、図１７（ｂ）に示す工程では、保護膜３０をめっき組成物２０から剥離する。例えば、保護膜３０をめっき組成物２０から機械的に剥離する。続いて、保護膜３０の剥離により露出されためっき組成物２０を配線パターン５３側（下側）に向けた状態で、めっき用シート１Ａを配線基板５０に接合する。次いで、所定の温度（例えば、室温〜７０℃程度）の環境下において、めっき用シート１Ａを配線基板５０に対して所定の圧力（例えば、５０〜１００００Ｐａ程度）で所定時間（例えば、１〜６０分程度）だけ加圧する。これにより、図１７（ｂ）に示すように、ゲル強度の低いめっき組成物２０がソルダレジスト層５２の開口部５２Ｘ内に沈み込み、そのめっき組成物２０によって配線パターン５３が押圧される。すると、めっき組成物２０と接する配線パターン５３の上面５３Ａ上で無電解めっき反応である金属イオンの析出反応が進行し、めっき組成物２０が有していた金属イオン（ここでは、錫イオン）が金属膜として析出する。このとき、めっき組成物２０，２１のうちゲル強度の低いめっき組成物２０（変形しやすいめっき組成物２０）を配線パターン５３に対向させるようにしたため、そのめっき組成物２０を開口部５２Ｘ内へ好適に沈み込ませることができる。また、めっき組成物２０がゾル状態ではなくゲル状態であるため、めっき組成物２０が配線パターン５３の側面まで垂れることを好適に抑制することができる。したがって、図１７（ｃ）に示すように、配線パターン５３の上面５３Ａのみに金属膜５４（無電解めっき膜）を形成することができる。換言すると、配線パターン５３の側面に金属膜５４が形成されることを好適に抑制することができる。なお、めっき組成物２１に錫イオンを含有することにより、上記無電解めっき反応によってめっき組成物２０，２１から錫イオンが枯渇することを好適に抑制することができる。
【００６７】
以上説明したように、ゲル強度の異なるめっき組成物２０，２１を複数層積層することにより、そのめっき組成物２０の沈み込み量（変形量）を好適に調整することができる。そして、配線パターン５３（金属層）の所望の位置（ここでは、上面５３Ａ）のみに金属膜５４を成膜することができる。
【００６８】
なお、図１７（ｃ）に示す工程では、上記金属膜５４を形成した後に、図１７（ｂ）に示しためっき用シート１Ａを配線基板５０から機械的に剥離する。
以上説明した実施形態によれば、第１実施形態の（１）〜（５）の作用効果に加えて以下の作用効果を奏することができる。
【００６９】
（６）支持体１０上に、ゲル強度の異なる複数層のめっき組成物２０，２１を積層するようにした。本実施形態では、支持体１０の上面１０Ａにゲル強度の高いめっき組成物２１を形成し、そのめっき組成物２１上にゲル強度の低い（変形しやすい）めっき組成物２０を形成するようにした。このように、ゲル強度の高いめっき組成物２１とゲル強度の低いめっき組成物を組み合わせて使用することができるため、めっき用シート１Ａを加圧した際のめっき組成物２０，２１の変形量（沈み込み量）を容易に調整することができる。
【００７０】
なお、上記第２実施形態は、これを適宜変更した以下の態様にて実施することもできる。
・上記第２実施形態では、スピンコート法やドクターブレード法等によりゾル状態のめっき組成物２０をめっき組成物２１の上面２１Ａに塗布し、そのゾル状態のめっき組成物２０をゲル化してゲル状態のめっき組成物２０を形成するようにした。しかし、ゲル状態のめっき組成物２０の形成方法はこれに限定されない。
【００７１】
例えば、支持体１０の上面１０Ａに、ゲル強度の高いめっき組成物２１を形成し、そのめっき組成物２１の表面部分を軟化させることにより、めっき組成物２１の表層の一部分からゲル強度の低いめっき組成物２０を形成するようにしてもよい。すなわち、上記めっき組成物２１の表面部分を軟化することにより、ゲル強度の高いめっき組成物２１上に、そのめっき組成物２１よりもゲル強度の低いめっき組成物２０を形成するようにしてもよい。上記軟化処理は、例えば酸アルカリ処理を用いて行うことができる。酸アルカリ処理に使用する酸としては、例えば、塩酸、硫酸、硝酸などの強酸性の薬品を用いることができる。また、酸アルカリ処理に使用されるアルカリとしては、例えば、水酸化ナトリウム、水酸化カリウム、炭酸ナトリウム、炭酸カリウムなどの強アルカリ性の薬品を用いることができる。なお、上記軟化処理で使用される薬品としては、上述した強酸性や強アルカリ性の薬品に限らず、ゲルを柔らかくすることのできる薬品（例えば、めっき薬品）であれば用いることができる。
【００７２】
（第３実施形態）
以下、図１８に従って第３実施形態を説明する。この実施形態のめっき用シート１Ｂは、複数層の支持体を有する点が上記第１実施形態と異なっている。以下、第１実施形態との相違点を中心に説明する。なお、先の図１〜図１７に示した部材と同一の部材にはそれぞれ同一の符号を付して示し、それら各要素についての詳細な説明は省略する。
【００７３】
図１８に示すように、めっき用シート１Ｂは、支持体１１と、支持体１１の上面１１Ａ上に積層された支持体１０と、支持体１０の上面１０Ａ上に積層されたゲル状態のめっき組成物２０と、めっき組成物２０の表面を保護する保護膜３０とを有している。
【００７４】
支持体１１は、例えばシート状に形成されている。支持体１１としては、支持体１０と同様に、樹脂フィルム、樹脂ネット、織布、不織布などを用いることができる。支持体１０の材料としては、ＰＥＴ等のポリエステル、ＰＥやＰＶＣ等のポリオレフィン、ＰＰ、ＰＣ、ＰＩやＰＡなどを用いることができる。さらに、支持体１１はめっき組成物２０に直接接触しないため、支持体１１として、例えば、紙、金属シートやカーボンシートなどを用いることもできる。
【００７５】
支持体１１の硬度は、例えば、支持体１０と異なる硬度に設定されている。例えば、本例の支持体１１の硬度は、支持体１０の硬度よりも高く設定されている。換言すると、めっき組成物２０に直接接触する支持体１０は、支持体１１よりも変形しやすくなっている。これにより、上記第２実施形態と同様に、無電解めっき処理（加圧処理）時において支持体１０及びその支持体１０に接着されためっき組成物２０の変形量（例えば、沈み込み量）を容易に調整することができる。
【００７６】
以上説明した本実施形態によれば、上記第１実施形態及び上記第２実施形態と同様の効果を奏することができる。
なお、上記第３実施形態は、これを適宜変更した以下の態様にて実施することもできる。
【００７７】
・上記第３実施形態における支持体１１を、加圧処理（無電解めっき処理）時に使用する装置側に設けるようにしてもよい。
例えば図１９（ａ）及び図１９（ｂ）に示すように、プレス装置７４の下面に支持体１１を設けるようにしてもよい。この場合であっても、図１９（ｂ）に示すように、加圧処理時には、支持体１１上に、支持体１０とゲル状態のめっき組成物２０とが順に積層された構造体とすることができる。
【００７８】
また、この場合に、支持体１１の硬度を支持体１０の硬度よりも低く設定してもよい。このような支持体１１の材料としては、例えば、弾性体材料を用いることができる。支持体１１の材料として弾性体材料を用いることで、加圧処理時におけるゲル状態のめっき組成物２０の荷重を低減し、めっき組成物２０の破損を抑制することができる。さらに、支持体１１を介してプレス装置７４をめっき用シート１に均一に接触させることできるため、めっき用シート１に対して均一に加圧することができる。これにより、めっき組成物２０とパッドＰ１との間に気泡が生じることを好適に抑制することができる。このため、配線基板４０のパッドＰ１上に成膜される置換Ｓｎめっき膜の形成不良を抑制することができる。
【００７９】
（他の実施形態）
なお、上記各実施形態は、これを適宜変更した以下の態様にて実施することもできる。
・上記各実施形態では、支持体１０の上面１０Ａのみにめっき組成物２０，２１及び保護膜３０を形成するようにした。これに限らず、支持体１０の上下両面にめっき組成物２０，２１及び保護膜３０を形成するようにしてもよい。
【００８０】
例えば図２０に示すように、支持体１０の上面１０Ａにめっき組成物２０と保護膜３０とを順に積層するとともに、支持体１０の下面１０Ｂにめっき組成物２０と保護膜３０とを順に積層するようにしてもよい。なお、図示は省略するが、支持体１０の上面１０Ａにめっき組成物２０とめっき組成物２１と保護膜３０とを順に積層するとともに、支持体１０の下面１０Ｂにめっき組成物２０とめっき組成物２１と保護膜３０とを順に積層するようにしてもよい。これらの場合には、支持体１０の上面１０Ａが表面改質（粗化又は親水化）され、支持体１０の下面１０Ｂが表面改質（粗化又は親水化）されていることが好ましい。
【００８１】
・上記各実施形態では、めっき組成物２０の上面２０Ａ全面（又は、めっき組成物２１の上面２１Ａ全面）を被覆するように保護膜３０を形成するようにした。
これに限らず、例えば図２１に示すように、めっき組成物２０の上面２０Ａ全面を被覆する保護膜３０の周縁部を支持体１０の上面１０Ａの周縁部に接着し、保護膜３０の下面と支持体１０の上面１０Ａとによって密閉した空間Ｓ１を形成するようにしてもよい。すなわち、図２２に示すように、保護膜３０の周縁部全周を、例えば接着剤８２により支持体１０の上面１０Ａに接着するようにしてもよい。上記密閉した空間Ｓ１（図２１参照）内にゲル状態のめっき組成物２０を設けることにより、めっき組成物２０を外気から隔絶することができるため、めっき組成物２０が乾燥することをより好適に抑制することができる。
【００８２】
なお、この場合であっても、保護膜３０は、めっき組成物２０と支持体１０との接着強度よりも弱い接着力でめっき組成物２０に対して接着されていることが好ましい。但し、上記空間Ｓ１内にめっき組成物２０を配置する場合には、保護膜３０とめっき組成物２０とは接着していなくてもよい。
【００８３】
・図２１に示した変形例では、めっき組成物２０の側面と保護膜３０との間に空間が形成されるように、保護膜３０を支持体１０に接着するようにしたが、保護膜３０と支持体１０との接着形態はこれに限定されない。
【００８４】
例えば図２３に示すように、めっき組成物２０の側面全面を被覆するように保護膜３０を形成するようにしてもよい。この場合であっても、保護膜３０の周縁部全周を支持体１０の上面１０Ａに接着することにより、保護膜３０と支持体１０とによって密閉した空間Ｓ１を形成することができ、その空間Ｓ１にめっき組成物２０を設けることができる。
【００８５】
・なお、図２１〜図２３では、上記第１実施形態のめっき用シート１の変形例を示したが、その他の第２及び第３実施形態及び各変形例のめっき用シート１Ａ，１Ｂについても同様に変更することができる。
【００８６】
・上記各実施形態及び上記各変形例では、めっき組成物２０と直接接触される支持体１０の面を表面改質するようにしたが、めっき組成物２０と支持体１０との接着力（密着力）を十分に得ることができる場合には上記表面改質を省略してもよい。
【００８７】
・上記第２実施形態において、支持体１０と保護膜３０との間に設けられるめっき組成物の層数は特に限定されない。例えば、支持体１０と保護膜３０との間に、３層以上のゲル状態のめっき組成物を設けるようにしてもよい。
【００８８】
・上記第３実施形態における支持体１０，１１の層数は特に限定されない。例えば、めっき組成物を支持する支持体の層数を３層以上としてもよい。
・上記各実施形態及び上記各変形例を適宜組み合わせるようにしてもよい。例えば、複数層の支持体１０，１１上に複数層のゲル状態のめっき組成物２０，２１を積層するようにしてもよい。
【符号の説明】
【００８９】
１，１Ａ，１Ｂ  めっき用シート（構造体）
２  巻回体
１０  支持体（第２支持体）
１１  支持体（第１支持体）
２０  めっき組成物（第２めっき組成物）
２１  めっき組成物（第１めっき組成物）
３０  保護膜
４０，５０  配線基板
４１，５３  配線パターン（被めっき体）
Ｓ１  空間
Ｐ１  パッド（被めっき体）
【図１】
2015113494.tif 000003
【図２】
2015113494.tif 000004
【図３】
2015113494.tif 000005
【図４】
2015113494.tif 000006
【図５】
2015113494.tif 000007
【図６】
2015113494.tif 000008
【図７】
2015113494.tif 000009
【図８】
2015113494.tif 000010
【図９】
2015113494.tif 000011
【図１０】
2015113494.tif 000012
【図１１】
2015113494.tif 000013
【図１２】
2015113494.tif 000014
【図１３】
2015113494.tif 000015
【図１４】
2015113494.tif 000016
【図１５】
2015113494.tif 000017
【図１６】
2015113494.tif 000018
【図１７】
2015113494.tif 000019
【図１８】
2015113494.tif 000020
【図１９】
2015113494.tif 000021
【図２０】
2015113494.tif 000022
【図２１】
2015113494.tif 000023
【図２２】
2015113494.tif 000024
【図２３】
2015113494.tif 000025